(57)【特許請求の範囲】
【請求項１】
（Ａ）成分としての複数の芳香環を含有する（メタ）アクリル酸エステルと、（Ｂ）成分としての重量平均分子量が５，０００〜１５，０００の範囲内の値であるウレタン（メタ）アクリレートと、を含む異方性光拡散フィルム用組成物であって、
前記（Ｂ）成分としてのウレタン（メタ）アクリレートが、構成成分として下記（ａ）〜（ｃ）成分に由来し、下記（ｂ）成分の重量平均分子量が４，３００〜１４，３００の範囲内の値であり、かつ、モル比にて（ａ）成分：（ｂ）成分：（ｃ）成分＝１〜３：１：１〜３の割合で構成された化合物であるとともに、
前記（Ａ）成分の含有量を、前記（Ｂ）成分１００重量部に対して、２５〜４００重量部の範囲内の値とすることを特徴とする異方性光拡散フィルム用組成物。
（ａ）脂肪族環を介してイソシアナート基を２つ含有する化合物
（ｂ）ポリアルキレングリコール
（ｃ）ヒドロキシアルキルメタクリレート
【請求項２】
モノマー成分として前記（Ａ）成分を単独で含み、かつ、オリゴマー成分として前記（Ｂ）成分を単独で含むことを特徴とする請求項１に記載の異方性光拡散フィルム用組成物。
【請求項３】
前記（Ｂ）成分の屈折率を１．４〜１．５の範囲内の値とすることを特徴とする請求項１または２に記載の異方性光拡散フィルム用組成物。
【請求項４】
前記（Ａ）成分が、複数の芳香環として、ビフェニル環を含有することを特徴とする請求項１〜３のいずれか一項に記載の異方性光拡散フィルム用組成物。
【請求項５】
前記（Ａ）成分の重量平均分子量を２００〜２，５００の範囲内の値とすることを特徴とする請求項１〜４のいずれか一項に記載の異方性光拡散フィルム用組成物。
【請求項６】
前記（Ａ）成分の屈折率を１．５〜１．６５の範囲内の値とすることを特徴とする請求項１〜５のいずれか一項に記載の異方性光拡散フィルム用組成物。
【請求項７】
（Ｃ）成分として、光重合開始剤を含むとともに、その含有量を、前記（Ａ）成分および（Ｂ）成分の合計量（１００重量％）に対し、０．２〜２０重量％の範囲内の値とすることを特徴とする請求項１〜６のいずれか一項に記載の異方性光拡散フィルム用組成物。
【請求項８】
異方性光拡散フィルム用組成物に対し活性エネルギー線を照射してなる異方性光拡散フィルムであって、  前記異方性光拡散フィルム用組成物が、（Ａ）成分としての複数の芳香環を含有する（メタ）アクリル酸エステルと、（Ｂ）成分としての重量平均分子量が５，０００〜１５，０００の範囲内の値であるウレタン（メタ）アクリレートと、を含み、  前記（Ｂ）成分としてのウレタン（メタ）アクリレートが、構成成分として下記（ａ）〜（ｃ）成分に由来し、下記（ｂ）成分の重量平均分子量が４，３００〜１４，３００の範囲内の値であり、かつ、モル比にて（ａ）成分：（ｂ）成分：（ｃ）成分＝１〜３：１：１〜３の割合で構成された化合物であるとともに、  前記（Ａ）成分の含有量を、前記（Ｂ）成分１００重量部に対して、２５〜４００重量部の範囲内の値とすることを特徴とする異方性光拡散フィルム。（ａ）脂肪族環を介してイソシアナート基を２つ含有する化合物（ｂ）ポリアルキレングリコール（ｃ）ヒドロキシアルキルメタクリレート
【請求項９】
膜厚を１００〜５００μｍの範囲内の値とすることを特徴とする請求項８に記載の異方性光拡散フィルム。
【発明の詳細な説明】
【技術分野】
【０００１】
本発明は、異方性光拡散フィルム用組成物および異方性光拡散フィルムに関する。
特に、光の透過と拡散において良好な入射角度依存性を有するとともに、光拡散入射角度領域が広い異方性光拡散フィルムが得られる異方性光拡散フィルム用組成物、およびそれを光硬化してなる異方性光拡散フィルムに関する。
【背景技術】
【０００２】
従来、液晶表示装置においては、装置内部に設けられた光源（内部光源）から出射された光を利用して、所定画像を認識することが可能である。
しかしながら、近年、携帯電話や車載用テレビ等の普及により、液晶表示画面を室外で見る機会が増加しており、それにともない、内部光源からの光強度が外光に負けてしまい、所定画面を視認しにくくなるという問題が生じている。
また、携帯電話等のモバイル用途においては、液晶表示装置の内部光源による消費電力が、全消費電力に対して大きな割合を占めるため、内部光源を多用した場合、バッテリーの持続時間が短くなってしまうという問題が生じている。
【０００３】
そこで、これらの問題を解決すべく、光源の一部として外光を利用する反射型液晶表示装置が開発されている。
かかる反射型液晶表示装置であれば、光源の一部として外光を利用することから、外光が強い程、鮮明な画像を認識することができるとともに、内部光源の電力消費についても、効果的に抑えることができる。
【０００４】
また、このような反射型液晶表示装置において、外光を効率的に透過させて液晶表示装置の内部に取り込み、かつ、その外光を光源の一部として有効に利用すべく、効率的に光拡散するための異方性光拡散フィルムを備えることが提案されている（例えば、特許文献１）。
より具体的に説明すると、特許文献１には、図１０（ａ）〜（ｂ）に示すように、上基板１１０３と下基板１１０７との間に液晶層１１０５を挟んでなる液晶セルと、下基板１１０７の側に設けられた光反射板１１１０と、液晶層１１０５と光反射板１１１０との間に設けられた光制御板（異方性光拡散フィルム）１１０８とを有した液晶装置（１１１２）が開示されている。
そして、所定角度で入射する光を選択的に散乱させるとともに所定角度以外の角度で入射する光を透過させるための光制御盤１１０８が設けてあり、かかる光制御板１１０８は、所定角度で入射する光を選択的に散乱する方向を光制御板１１０８の表面に投影した散乱軸方向１１２１が、液晶セル面内でほぼ６時方向の方角となるように液晶セルに配置されている。
【０００５】
また、反射型液晶表示装置に使用される異方性光拡散フィルムとしては、様々な態様が知られているが、特に、フィルム面方向に、細長い板状の高屈折率領域と、細長い板状の低屈折率領域とを、交互に平行配置することにより、フィルム内に、光方向を制御したり、光分散性を調節したりすることができる、ルーバー構造を備えた異方性光拡散フィルムが広く使用されている（例えば、特許文献２〜４）。
【０００６】
すなわち、特許文献２には、重合性炭素−炭素二重結合を有する化合物を複数種含む膜状組成物に特定方向から紫外線を照射して、該組成物を硬化させて得られ、特定角度範囲の入射光のみを選択的に散乱する光制御膜（異方性光拡散フィルム）において、該組成物に含まれる少なくとも１種の化合物が、複数の芳香環と１つの重合性炭素−炭素二重結合とを分子内に有する化合物であることを特徴とする光制御膜が開示されている。
【０００７】
また、特許文献３には、分子内に重合性の炭素−炭素二重結合を有するフルオレン系化合物（Ａ）、該フルオレン系化合物（Ａ）と屈折率が異なるカチオン重合性化合物（Ｂ）、および光カチオン重合開始剤（Ｃ）を含有することを特徴とする光硬化性組成物およびそれを硬化させてなる光制御膜が開示されている。
【０００８】
さらに、特許文献４には、少なくとも、（Ａ）一般式（５）で表わされるビスフェノールＡ型エポキシ樹脂あるいは臭素化ビスフェノールＡ型エポキシ樹脂と、（Ｂ）構造単位中にエチレン性の不飽和結合を少なくとも１個以上含むラジカル重合性を有する化合物と、（Ｄ）化学放射線によってラジカル種を発生する光重合開始剤と、（Ｅ）熱によってカチオン種を発生する熱重合開始剤からなる異方性光拡散フィルム用組成物およびそれを用いて製造された異方性光拡散フィルムが開示されている。より具体的には、常温において、（Ｂ）ラジカル重合性を有する化合物の屈折率が（Ａ）ビスフェノールＡ型エポキシ樹脂あるいは臭素化ビスフェノールＡ型エポキシ樹脂および（Ｃ）分子内に少なくとも一つのカチオン重合性基を有した化合物よりも低いことを特徴とする異方性光拡散フィルム用組成物およびそれを用いて製造された異方性光拡散フィルムが開示されている。
【０００９】
【化１】
0005996183.tif 000002
【００１０】
（一般式（５）中、Ｒは水素原子あるいは臭素原子を示しており、繰り返し数ｐは自然数を示している。）
【先行技術文献】
【特許文献】
【００１１】
【特許文献１】特許３４８０２６０号公報（特許請求の範囲）
【特許文献２】特開２００６−３５０２９０号公報（特許請求の範囲）
【特許文献３】特開２００８−２３９７５７号公報（特許請求の範囲）
【特許文献４】特許３８２９６０１号公報（特許請求の範囲）
【発明の概要】
【発明が解決しようとする課題】
【００１２】
しかしながら、特許文献１〜４に開示された異方性光拡散フィルムは、光の透過と拡散における入射角度依存性が乏しいばかりか、光拡散入射角度領域も狭いために、反射型液晶表示装置において、外光を効率的に利用することが困難であった。
また、複数の異方性光拡散フィルムを積層し、光拡散入射角度領域の幅を広げる試みもなされているものの、画像の鮮明度が低下したり、虹彩色（モアレ現象）が現れたり、更には、経済的に不利であるという問題が見られた。
また、複数の異方性光拡散フィルムを積層することには、コスト的な問題もあった。
【００１３】
そこで、本発明者らは、以上のような事情に鑑み、鋭意努力したところ、複数の芳香環を含有する（メタ）アクリル酸エステルと、所定の構成成分からなり、かつ、所定の重量平均分子量を有するウレタン（メタ）アクリレートと、を所定の割合で配合した後、光硬化することにより、良好な入射角度依存性を有する異方性光拡散フィルムを得られることを見出し、本発明を完成させたものである。
すなわち、本発明の目的は、光の透過と拡散において良好な入射角度依存性を有するとともに、光拡散入射角度領域が広い異方性光拡散フィルムが得られる異方性光拡散フィルム用組成物、およびそれを光硬化してなる異方性光拡散フィルムを提供することにある。
【課題を解決するための手段】
【００１４】
本発明によれば、（Ａ）成分としての複数の芳香環を含有する（メタ）アクリル酸エステルと、（Ｂ）成分としての重量平均分子量が５，０００〜１５，０００の範囲内の値であるウレタン（メタ）アクリレートと、を含む異方性光拡散フィルム用組成物であって、（Ｂ）成分としてのウレタン（メタ）アクリレートが、構成成分として下記（ａ）〜（ｃ）成分に由来し、下記（ｂ）成分の重量平均分子量が４，３００〜１４，３００の範囲内の値であり、かつ、モル比にて（ａ）成分：（ｂ）成分：（ｃ）成分＝１〜３：１：１〜３の割合で構成された化合物であるとともに、（Ａ）成分の含有量を、（Ｂ）成分１００重量部に対して、２５〜４００重量部の範囲内の値とすることを特徴とする異方性光拡散フィルム用組成物が提供され、上述した問題を解決することができる。
（ａ）脂肪族環を介してイソシアナート基を２つ含有する化合物
（ｂ）ポリアルキレングリコール
（ｃ）ヒドロキシアルキルメタクリレート
すなわち、（Ａ）成分としての複数の芳香環を含有する（メタ）アクリル酸エステルと、（Ｂ）成分としての所定の構成成分からなり、かつ、所定の重量平均分子量を有するウレタン（メタ）アクリレートとを、それぞれ所定の範囲にて配合していることから、それぞれの成分の重合速度（例えば、光ラジカル重合速度）に所定の差を生じさせ、両成分同士が均一に共重合することを抑制し、より具体的には、（Ａ）成分と、（Ｂ）成分との相溶性を所定の範囲にまで低下させて、両成分同士の共重合性が低下するものと推定される。
よって、光硬化させた際に、（Ａ）成分の硬化物および（Ｂ）成分の硬化物が交互に延在配置され、フィルム面方向に、細長い板状の高屈折率領域と、細長い板状の低屈折率領域とが、交互に平行配置されてなるルーバー構造を効率よく形成することができる。
したがって、本発明の異方性光拡散フィルム用組成物であれば、光の透過と拡散において良好な入射角度依存性を有するとともに、光拡散入射角度領域が広い異方性光拡散フィルムを得ることができる。
なお、本発明において「フィルム面方向」とは、膜厚方向をｚ軸とした場合におけるｘ−ｙ平面方向を意味するものとする。
また、本発明において、「光拡散入射角度領域」とは、異方性光拡散フィルムに対して、点光源からの入射光の角度を変化させた場合に、拡散光を出光するのに対応する入射光の角度範囲を意味する。かかる光拡散入射角度領域の詳細については、後述する。
また、「良好な入射角度依存性」とは、入射光の光拡散が生じるフィルムに対する入射角度領域（光拡散入射角度領域）と、光拡散が生じないその他の入射角度領域との間の区別が、明確に制御されていることを意味する。
さらに、本発明における「異方性」の意味についても、後述する。
【００１５】
また、本発明の異方性光拡散フィルム用組成物を構成するにあたり、モノマー成分として（Ａ）成分を単独で含み、かつ、オリゴマー成分として（Ｂ）成分を単独で含むことが好ましい。
このように構成することにより、ルーバー構造における（Ａ）成分に由来した板状領域、および（Ｂ）成分に由来した板状領域におけるそれぞれの屈折率のばらつきを効果的に抑制して、所定のルーバー構造を備えた異方性光拡散フィルムを、より効率的に得ることができる。
【００１７】
また、本発明の異方性光拡散フィルム用組成物を構成するにあたり、（Ｂ）成分の屈折率を１．４〜１．５の範囲内の値とすることが好ましい。
このように構成することにより、ルーバー構造における（Ａ）成分に由来した板状領域の屈折率と、（Ｂ）成分に由来した板状領域の屈折率との差を、より容易に調節して、所定のルーバー構造を備えた異方性光拡散フィルムを、より効率的に得ることができる。
なお、ここでいう（Ｂ）成分の屈折率とは、光照射により硬化する前の（Ｂ）成分の屈折率を意味する。
【００１８】
また、本発明の異方性光拡散フィルム用組成物を構成するにあたり、（Ａ）成分が、複数の芳香環として、ビフェニル環を含有することが好ましい。
このように構成することにより、（Ａ）成分の重合速度を速くして、（Ａ）成分および（Ｂ）成分が共重合することをより効果的に防ぎ、所定のルーバー構造を備えた異方性光拡散フィルムを、より効率的に得ることができる。
【００１９】
また、本発明の異方性光拡散フィルム用組成物を構成するにあたり、（Ａ）成分の重量平均分子量を２００〜２，５００の範囲内の値とすることが好ましい。
このように構成することにより、（Ａ）成分の重合速度をさらに速くして、（Ａ）成分および（Ｂ）成分の共重合性をより効果的に低下させ、所定のルーバー構造を備えた異方性光拡散フィルムを、さらに効率的に得ることができるものと推定される。
【００２０】
また、本発明の異方性光拡散フィルム用組成物を構成するにあたり、（Ａ）成分の屈折率を１．５〜１．６５の範囲内の値とすることが好ましい。
このように構成することにより、ルーバー構造における（Ａ）成分に由来した板状領域の屈折率と、（Ｂ）成分に由来した板状領域の屈折率との差を、より容易に調節して、所定のルーバー構造を備えた異方性光拡散フィルムを、より効率的に得ることができる。
なお、ここでいう（Ａ）成分の屈折率とは、光照射により硬化する前の（Ａ）成分の屈折率を意味する。
【００２１】
また、本発明の異方性光拡散フィルム用組成物を構成するにあたり、（Ｃ）成分として、光重合開始剤を含むとともに、その含有量を、（Ａ）成分および（Ｂ）成分の合計量（１００重量％）に対し、０．２〜２０重量％の範囲内の値とすることが好ましい。
このように構成することにより、異方性光拡散フィルム用組成物に対して活性エネルギー線を照射した際に、効率的に所定のルーバー構造を形成することができる。
【００２２】
また、本発明の別の態様は、異方性光拡散フィルム用組成物に対し活性エネルギー線を照射してなる異方性光拡散フィルムであって、異方性光拡散フィルム用組成物が、（Ａ）成分としての複数の芳香環を含有する（メタ）アクリル酸エステルと、（Ｂ）成分としての重量平均分子量が５，０００〜１５，０００の範囲内の値であるウレタン（メタ）アクリレートと、を含む異方性光拡散フィルム用組成物であって、（Ｂ）成分としてのウレタン（メタ）アクリレートが、構成成分として下記（ａ）〜（ｃ）成分に由来し、下記（ｂ）成分の重量平均分子量が４，３００〜１４，３００の範囲内の値であり、かつ、モル比にて（ａ）成分：（ｂ）成分：（ｃ）成分＝１〜３：１：１〜３の割合で構成された化合物であるとともに、（Ａ）成分の含有量を、（Ｂ）成分１００重量部に対して、２５〜４００重量部の範囲内の値とすることを特徴とする異方性光拡散フィルムである。
（ａ）脂肪族環を介してイソシアナート基を２つ含有する化合物
（ｂ）ポリアルキレングリコール
（ｃ）ヒドロキシアルキルメタクリレート
すなわち、本発明の異方性光拡散フィルムであれば、所定の異方性光拡散フィルム用組成物を光硬化してなることから、光の透過と拡散において良好な入射角度依存性を有するとともに、光拡散入射角度領域が広い異方性光拡散フィルムとすることができる。
【００２３】
また、本発明の異方性光拡散フィルムを構成するにあたり、膜厚を１００〜５００μｍの範囲内の値とすることが好ましい。
このように構成することにより、異方性光拡散フィルムを積層することなく、単層のままで反射型液晶表示装置等に適用した場合であっても、効率的に外光を光源として利用することができ、かつ、表示される画像の鮮明度が低下したり、虹彩色が現れたりすると言った問題の発生を防止することができる。
【図面の簡単な説明】
【００２４】
【図１】図１（ａ）〜（ｂ）は、異方性光拡散フィルムにおけるルーバー構造の概略を説明するために供する図である。
【図２】図２は、異方性光拡散フィルムにおける入射角度依存性および異方性を説明するために供する図である。
【図３】図３（ａ）〜（ｂ）は、異方性光拡散フィルムにおける入射角度依存性を説明するために供する別の図である。
【図４】図４（ａ）〜（ｃ）は、入射角および拡散光の開き角度を説明するために供する図である。
【図５】図５（ａ）〜（ｃ）は、異方性光拡散フィルムの製造方法を説明するために供する概念図である。
【図６】図６（ａ）〜（ｂ）は、光硬化工程を説明するために供する図である。
【図７】図７（ａ）〜（ｃ）は、本発明の異方性光拡散フィルムにおけるルーバー構造の態様を説明するために供する図である。
【図８】図８は、反射型液晶表示装置における本発明の異方性光拡散フィルムの適用例を説明するために供する図である。
【図９】図９は、実施例１、３および４の異方性光拡散フィルムに対する入射角と、拡散光の開き角度との関係を示す図である。
【図１０】図１０（ａ）〜（ｂ）は、従来の異方性光拡散フィルムを用いた反射型液晶表示装置を説明するために供する図である。
【発明を実施するための形態】
【００２５】
［第１の実施形態］
本発明の第１の実施形態は、（Ａ）成分としての複数の芳香環を含有する（メタ）アクリル酸エステルと、（Ｂ）成分としての重量平均分子量が３，０００〜２０，０００の範囲内の値であるウレタン（メタ）アクリレート、を含む異方性光拡散フィルム用組成物であって、（Ｂ）成分としてのウレタン（メタ）アクリレートが、構成成分として下記（ａ）〜（ｃ）成分に由来し、かつ、モル比にて（ａ）成分：（ｂ）成分：（ｃ）成分＝１〜５：１：１〜５の割合で構成された化合物であるとともに、（Ａ）成分の含有量を、（Ｂ）成分１００重量部に対して、２５〜４００重量部の範囲内の値とすることを特徴とする異方性光拡散フィルム用組成物である。
（ａ）脂肪族環を介してイソシアナート基を２つ含有する化合物
（ｂ）ポリアルキレングリコール
（ｃ）ヒドロキシアルキル（メタ）アクリレート
以下、本発明の第１の実施形態を、図面を適宜参照して、具体的に説明する。
【００２６】
１．異方性光拡散フィルムの基本原理
最初に、図面を用いて、本発明の異方性光拡散フィルム用組成物を光硬化させて得られる異方性光拡散フィルム（以下、単に異方性光拡散フィルムと称する。）の基本原理について説明する。
まず、図１（ａ）には、異方性光拡散フィルム１０の上面図（平面図）が示してあり、図１（ｂ）には、図１（ａ）に示す異方性光拡散フィルム１０を、点線Ａ−Ａに沿って垂直方向に切断して、切断面を矢印方向から眺めた場合の異方性光拡散フィルム１０の断面図が示してある。
かかる図１（ａ）の平面図に示すように、異方性光拡散フィルム１０は、フィルム面方向において、（Ａ）成分に由来した相対的に屈折率が高いライン状の板状領域１２と、（Ｂ）成分に由来した相対的に屈折率の低いライン状の板状領域１４と、が交互に平行配置されたルーバー構造１３を備えている。
また、図１（ｂ）の断面図に示すように、（Ａ）成分に由来した高屈折率の板状領域１２と、（Ｂ）成分に由来した低屈折率の板状領域１４は、それぞれ所定厚さを有しており、異方性光拡散フィルム１０の垂直方向においても、交互に平行配置された状態を保持している。
【００２７】
これにより、図２に示すように、入射角が光拡散入射角度領域内である場合には、入射光が異方性光拡散フィルム１０によって拡散されることになると推定される。
すなわち、図１（ｂ）に示すように、異方性光拡散フィルム１０に対する入射光の入射角が、ルーバー構造１３の境界面１３´に対し、実質的に平行に近い所定の範囲内の角度、すなわち、光拡散入射角度領域内の角度である場合には、入射光（５２、５４）は、ルーバー構造内の高屈折率の板状領域１２内を、方向を変化させながら膜厚方向に沿って通り抜けることにより、出光面側での光の進行方向が一様でなくなるものと推定される。
その結果、入射角が光拡散入射角度領域内である場合には、入射光が異方性光拡散フィルム１０によって拡散されることになると推定される（５２´、５４´）。
なお、光拡散入射角度領域は、異方性光拡散フィルムにおけるルーバー構造の屈折率差や傾斜角等によって、その異方性光拡散フィルムごとに決定される角度領域である。
また、ルーバー構造内の高屈折率の板状領域１２内における入射光の方向変化は、図１に示すような全反射により直線状にジグザグに方向変化するステップインデックス型となる場合のほか、曲線状に方向変化するグラディエントインデックス型となる場合も考えられる。
一方、異方性光拡散フィルム１０に対する入射光の入射角が、光拡散入射角度領域から外れる場合には、入射光５６は、異方性光拡散フィルム１０によって拡散されることなく、そのまま透過するものと推定される（５６´）。
以上の機構により、ルーバー構造１３を備えた異方性光拡散フィルム１０は、例えば、図２に示すように、光の透過と拡散において入射角度依存性を発揮することが可能となる。
また、図２に示すように、ルーバー構造を備えた異方性光拡散フィルムは、入射光の入射角が光拡散入射角度領域内である場合には、その入射角が異なる場合であっても、出光面側においてほぼ同様の光拡散をさせることができる。
したがって、ルーバー構造を備えた異方性光拡散フィルムは、光を所定箇所に集中させる集光作用も有すると言うことができる。
なお、本発明において、「異方性」とは、例えば、図２における拡散された光（５２´、５４´）のように、光がフィルムによって拡散された場合に、拡散された出射光におけるフィルムと平行な面内での、その光の拡散具合（拡散光の広がりの形状）が、同面内での方向によって異なってくる性質を意味する。
より具体的には、本発明の異方性光拡散フィルム１０の場合、主に、拡散された出射光におけるフィルムと平行な面内において、フィルム１０の面内方向に沿って延在するルーバー構造の方向とは垂直の方向に光が拡散され、拡散光の広がりの形状は略楕円状になる（５２´、５４´）。
【００２８】
また、図３（ａ）を用いて、異方性光拡散フィルムに対する入射光の入射角と、異方性光拡散フィルムによって拡散された拡散光の開き角度との関係を説明する。
すなわち、図３（ａ）には、横軸に異方性光拡散フィルムに対する入射光の入射角（°）を採り、縦軸に異方性光拡散フィルムによって拡散された拡散光の開き角度（°）を採ってなる特性曲線が示してある。
なお、図４（ａ）〜（ｃ）に示すように、入射角θ１とは、異方性光拡散フィルム１０に対して垂直に入射する角度を０°とした場合の角度（°）を意味する。
より具体的には、上述したように、異方性光拡散に寄与する入射光の成分は、主にフィルム面方向に延びるルーバー構造の向きに垂直な成分であることから、本発明において入射光の「入射角θ１」と言った場合、フィルム面方向に延びるルーバー構造の向きに垂直な成分の入射角を意味するものとする。また、このとき、入射角θ１は、異方性光拡散フィルムの入射側表面の法線に対する角度を０°とした場合の角度（°）を意味するものとする。
また、拡散光の開き角度θ２とは、文字通り拡散光の開き角度（°）を意味する。
また、拡散光の開き角度が大きい程、そのときの入射角にて入射した光が異方性光拡散フィルムによって有効に拡散したことを意味する。
逆に、拡散光の開き角度が小さい程、そのときの入射角にて入射した光が異方性光拡散フィルムをそのまま透過し、拡散しなかったことを意味する。
かかる拡散光の開き角度の具体的な測定方法については、実施例において記載する。
【００２９】
かかる特性曲線から理解されるように、異方性光拡散フィルムであれば、入射角の違いによって、光の透過と拡散の度合いが大きく異なり、光拡散入射角度領域と、それ以外の入射角度領域とを、明確に分離することができる。
一方、入射角度依存性を有さないフィルムの場合、図３（ｂ）に示すように、入射角の変化が光の透過と拡散の度合いに対して明確な影響を与えることがなく、光拡散入射角度領域を認定することができない。
なお、本発明においては、図３（ａ）に示すように、光拡散入射角度領域と、それ以外の入射角度領域との差が明確であり、かつ、光拡散入射角度領域が広い異方性光拡散フィルム、およびそれを得ることができる異方性光拡散フィルム用組成物を得ることを目的としている。
【００３０】
２．（Ａ）成分：（メタ）アクリル酸エステル
（１）種類
本発明の異方性光拡散フィルム用組成物は、（Ａ）成分として、複数の芳香環を含有する（メタ）アクリル酸エステルを含むことを特徴とする。
この理由は、（Ａ）成分として、特定の（メタ）アクリル酸エステルを含むことにより、（Ａ）成分の重合速度を、（Ｂ）成分の重合速度よりも速くして、これらの成分間における重合速度に所定の差を生じさせ、両成分の共重合性を効果的に低下させることができるものと推定されるためである。
その結果、光硬化させた際に、（Ａ）成分に由来した板状領域および（Ｂ）成分に由来した板状領域が交互に延在した、所謂、ルーバー構造を効率よく形成することができる。
また、（Ａ）成分として、特定の（メタ）アクリル酸エステルを含むことにより、単量体の段階では（Ｂ）成分と十分な相溶性を有しつつも、重合の過程において複数繋がった段階では（Ｂ）成分との相溶性を所定の範囲にまで低下させて、ルーバー構造をさらに効率よく形成することができるものと推定される。
さらに、（Ａ）成分として、特定の（メタ）アクリル酸エステルを含むことにより、ルーバー構造における（Ａ）成分に由来した板状領域の屈折率を高くして、（Ｂ）成分に由来した板状領域の屈折率との差を、所定以上の値に調節することができる。
したがって、（Ａ）成分として、特定の（メタ）アクリル酸エステルを含むことにより、後述する（Ｂ）成分の特性と相まって、屈折率の異なる板状領域が交互に延在したルーバー構造を備えた異方性光拡散フィルムを効率的に得ることができる。
よって、光の透過と拡散において良好な入射角度依存性を有するとともに、光拡散入射角度領域が広い異方性光拡散フィルムを得ることができる。
なお、「複数の芳香環を含有する（メタ）アクリル酸エステル」とは、（メタ）アクリル酸エステルのエステル化部分に複数の芳香環を有する化合物を意味する。
また、「（メタ）アクリル酸」とは、アクリル酸とメタクリル酸の両方を意味する。
【００３１】
また、このような（Ａ）成分としての複数の芳香環を含有する（メタ）アクリル酸エステルとしては、例えば、（メタ）アクリル酸ビフェニル、（メタ）アクリル酸ナフチル、（メタ）アクリル酸アントラシル、（メタ）アクリル酸ベンジルフェニル、（メタ）アクリル酸ビフェニルオキシアルキル、（メタ）アクリル酸ナフチルオキシアルキル、（メタ）アクリル酸アントラシルオキシアルキル、（メタ）アクリル酸ベンジルフェニルオキシアルキル等、若しくは、これらの一部がハロゲン、アルキル、アルコキシ、ハロゲン化アルキル等によって置換されたもの等を挙げることができる。
【００３２】
また、（Ａ）成分としての複数の芳香環を含有する（メタ）アクリル酸エステルとして、ビフェニル環を含有する化合物を含むことが好ましく、特に、下記一般式（１）で表わされるビフェニル化合物を含むことが好ましい。
【００３３】
【化２】
0005996183.tif 000003
【００３４】
（一般式（１）中、Ｒ1〜Ｒ10は、それぞれ独立しており、Ｒ1〜Ｒ10の少なくとも１つは、下記一般式（２）で表わされる置換基であり、残りは、水素原子、水酸基、カルボキシル基、アルキル基、アルコキシ基、ハロゲン化アルキル基、ヒドロキシアルキル基、カルボキシアルキル基およびハロゲン原子のいずれかの置換基である。）
【００３５】
【化３】
0005996183.tif 000004
【００３６】
（一般式（２）中、Ｒ11は、水素原子またはメチル基であり、炭素数ｎは１〜４の整数であり、繰り返し数ｍは１〜１０の整数である。）
【００３７】
この理由は、（Ａ）成分として、特定の構造を有するビフェニル化合物を含むことにより、（Ａ）成分の重合速度を、（Ｂ）成分の重合速度よりも、さらに速くすることができると推定されるためである。
また、（Ｂ）成分との相溶性を所定の範囲にまで、より容易に低下させることができ、かつ、ルーバー構造における（Ａ）成分に由来した板状領域の屈折率を高くして、（Ｂ）成分に由来した板状領域の屈折率との差を、所定以上の値に、より容易に調節することができる。
さらに、光硬化させる前のモノマー段階で液状であり、希釈溶媒等を使用しなくとも、（Ｂ）成分としてのウレタン（メタ）アクリレートと均一に混合することができる。
【００３８】
また、一般式（１）におけるＲ1〜Ｒ10が、アルキル基、アルコキシ基、ハロゲン化アルキル基、ヒドロキシアルキル基、およびカルボキシアルキル基のいずれかを含む場合には、そのアルキル部分の炭素数を１〜４の範囲内の値とすることが好ましい。
この理由は、かかる炭素数が４を超えた値となると、（Ａ）成分の重合速度が低下したり、ルーバー構造における（Ａ）成分に由来した板状領域の屈折率が低くなり過ぎたりして、異方性光拡散フィルムにおける所定のルーバー構造を効率的に形成することが困難になる場合があるためである。
したがって、一般式（１）におけるＲ1〜Ｒ10が、アルキル基、アルコキシ基、ハロゲン化アルキル基、ヒドロキシアルキル基、およびカルボキシアルキル基のいずれかを含む場合には、そのアルキル部分の炭素数を１〜３の範囲内の値とすることがより好ましく、１〜２の範囲内の値とすることがさらに好ましい。
【００３９】
また、一般式（１）におけるＲ1〜Ｒ10が、ハロゲン化アルキル基またはハロゲン原子以外の置換基、すなわち、ハロゲンを含まない置換基であることが好ましい。
この理由は、異方性光拡散フィルムを焼却等する際に、ダイオキシンが発生することを防止して、環境保護の観点から好ましいためである。
なお、従来のルーバー構造を備えた異方性光拡散フィルムにおいては、所定のルーバー構造を得るにあたり、モノマー成分を高屈折率化する目的で、モノマー成分においてハロゲン置換が行われることが一般的であった。
この点、一般式（１）で表わされるビフェニル化合物であれば、ハロゲン置換を行わない場合であっても、高い屈折率とすることができる。
したがって、本発明の異方性光拡散フィルム用組成物を光硬化してなる異方性光拡散フィルムであれば、ハロゲンを含まない場合であっても、良好な入射角度依存性を発揮することができる。
【００４０】
また、一般式（１）におけるＲ2〜Ｒ9のいずれか一つが、一般式（２）で表わされる置換基であることが好ましい。
この理由は、一般式（２）で表わされる置換基の位置を、Ｒ1およびＲ10以外の位置とすることにより、光硬化させる前の段階において、（Ａ）成分同士が配向し、結晶化することを効果的に防止することができる。
これにより、光硬化の段階において、（Ａ）成分および（Ｂ）成分の微細なレベルでの凝集・相分離を可能とし、所定のルーバー構造を備えた異方性光拡散フィルムを、より効率的に得ることができるためである。
さらに、同様の観点から、一般式（１）におけるＲ3、Ｒ5、Ｒ6およびＲ8のいずれか一つが、一般式（２）で表わされる置換基であることが特に好ましい。
【００４１】
また、一般式（２）で表わされる置換基における繰り返し数ｍを、通常１〜１０の整数とすることが好ましい。
この理由は、繰り返し数ｍが１０を超えた値となると、重合部位と、ビフェニル環とをつなぐオキシアルキレン鎖が長くなりすぎて、重合部位における（Ａ）成分同士の重合を阻害する場合があるためである。
したがって、一般式（２）で表わされる置換基における繰り返し数ｍを、１〜４の整数とすることがより好ましく、１〜２の整数とすることが特に好ましい。
なお、同様の観点から、一般式（２）で表わされる置換基における炭素数ｎを、通常１〜４の整数とすることが好ましい。
また、重合部位である重合性炭素−炭素二重結合の位置が、ビフェニル環に対して近すぎて、ビフェニル環が立体障害となり、（Ａ）成分の重合速度が低下する場合をも考慮すると、一般式（２）で表わされる置換基における炭素数ｎを、２〜４の整数とすることがより好ましく、２〜３の整数とすることが特に好ましい。
【００４２】
また、一般式（１）で表わされるビフェニル化合物の具体例としては、下記式（３）〜（４）で表わされる化合物を好ましく挙げることができる。
【００４３】
【化４】
0005996183.tif 000005
【００４４】
【化５】
0005996183.tif 000006
【００４５】
（２）重量平均分子量
また、（Ａ）成分としての特定の（メタ）アクリル酸エステルの重量平均分子量を、２００〜２，５００の範囲内の値とすることが好ましい。
この理由は、（Ａ）成分としての特定の（メタ）アクリル酸エステルの重量平均分子量を所定の範囲とすることにより、（Ａ）成分の重合速度をさらに速くして、（Ａ）成分および（Ｂ）成分の共重合性をより効果的に低下させることができるものと推定されるためである。
その結果、光硬化させた際に、（Ａ）成分に由来した板状物および（Ｂ）成分に由来した板状物が交互に延在したルーバー構造を、より効率的に形成することができる。
すなわち、（Ａ）成分の重量平均分子量が２００未満の値となると、複数の芳香環の位置と重合性炭素−炭素二重結合の位置が近くなり過ぎて、立体障害により重合速度が低下して、（Ｂ）成分の重合速度に近くなり、（Ｂ）成分との共重合が生じ易くなる場合があるためである。一方、（Ａ）成分の重量平均分子量が２，５００を超えた値となると、（Ｂ）成分との分子量の差が小さくなり、（Ａ）成分の重合速度が低下して（Ｂ）成分の重合速度に近くなり、（Ｂ）成分との共重合が生じ易くなるものと推定され、その結果、ルーバー構造を効率よく形成することが困難になる場合があるためである。
したがって、（Ａ）成分としての特定の（メタ）アクリル酸エステルの重量平均分子量を、２４０〜１，５００の範囲内の値とすることがより好ましく、２６０〜１，０００の範囲内の値とすることがさらに好ましい。
なお、（Ａ）成分の重量平均分子量は、分子の組成と、構成原子の原子量から得られる計算値から求めることができる。
また、（Ａ）成分の重量平均分子量は、ゲルパーミエーションクロマトグラフィー（ＧＰＣ）を用いて測定することもできる。
また、本発明の異方性光拡散フィルム用組成物は、ルーバー構造における屈折率の高い板状領域を形成するモノマー成分として、（Ａ）成分としての複数の芳香環を含有する（メタ）アクリル酸エステルを含むことを特徴とするが、モノマー成分として（Ａ）成分を単独で含むことが好ましい。
この理由は、このように構成することにより、ルーバー構造における（Ａ）成分に由来した板状領域、つまり屈折率の高い板状領域における屈折率のばらつきを効果的に抑制して、所定のルーバー構造を備えた異方性光拡散フィルムを、より効率的に得ることができるためである。
すなわち、（Ａ）成分における（Ｂ）成分に対する相溶性が低い場合、例えば、（Ａ）成分がハロゲン系化合物等の場合、（Ａ）成分を（Ｂ）成分に相溶させるための第３成分として、他の（Ａ）成分（例えば、非ハロゲン系化合物等）を併用する場合がある。
しかしながら、この場合、かかる第３成分の影響により、（Ａ）成分に由来した屈折率の高い板状領域における屈折率がばらついたり、低下し易くなったりすることがある。
その結果、（Ｂ）成分に由来した屈折率の低い板状領域との屈折率差が不均一になったり、過度に低下し易くなったりする場合がある。
したがって、（Ｂ）成分との相溶性を有する高屈折率なモノマー成分を選択し、それを単独の（Ａ）成分として用いることが好ましい。
なお、例えば、（Ａ）成分としての式（３）で表わされるビフェニル化合物であれば、低粘度であることから、（Ｂ）成分との相溶性を有するため、単独の（Ａ）成分として使用することができる。
【００４６】
（３）屈折率
また、（Ａ）成分としての特定の（メタ）アクリル酸エステルの屈折率を１．５〜１．６５の範囲内の値とすることが好ましい。
この理由は、（Ａ）成分の屈折率をかかる範囲内の値とすることにより、ルーバー構造における（Ａ）成分に由来した板状領域の屈折率と、（Ｂ）成分に由来した板状領域の屈折率との差を、より容易に調節して、所定のルーバー構造を備えた異方性光拡散フィルムを、より効率的に得ることができるためである。
すなわち、（Ａ）成分の屈折率が１．５未満の値となると、（Ｂ）成分の屈折率との差が小さくなり過ぎて、所望の入射角度依存性を得ることが困難になる場合があるためである。一方、（Ａ）成分の屈折率が１．６５を超えた値となると、（Ｂ）成分の屈折率との差は大きくなるものの、（Ｂ）成分との相溶が困難になる場合があるためである。
したがって、（Ａ）成分としての特定の（メタ）アクリル酸エステルの屈折率を、１．５５〜１．６の範囲内の値とすることがより好ましく、１．５６〜１．５９の範囲内の値とすることがさらに好ましい。
なお、上述した（Ａ）成分の屈折率とは、光照射により硬化する前の（Ａ）成分の屈折率を意味する。
また、屈折率は、例えば、ＪＩＳ  Ｋ００６２に準じて測定することができる。
【００４７】
（４）含有量
また、（Ａ）成分としての特定の（メタ）アクリル酸エステルの含有量を、後述する（Ｂ）成分としてのウレタン（メタ）アクリレート１００重量部に対して、２５〜４００重量部の範囲内の値とすることを特徴とする。
この理由は、（Ａ）成分の含有量が２５重量部未満の値となると、（Ｂ）成分に対する（Ａ）成分の存在割合が少なくなって、ルーバー構造における（Ａ）成分に由来した板状領域の幅が、（Ｂ）成分に由来した板状領域の幅と比較して過度に小さくなり、良好な入射角度依存性を有するルーバー構造を得ることが困難になる場合があるためである。また、異方性光拡散フィルムの厚さ方向におけるルーバーの長さが不十分になり、光拡散性を示さなくなる場合があるためである。一方、（Ａ）成分の含有量が４００重量部を超えた値となると、（Ｂ）成分に対する（Ａ）成分の存在割合が多くなって、ルーバー構造における（Ａ）成分に由来した板状領域の幅が、（Ｂ）成分に由来した板状領域の幅と比較して過度に大きくなり、逆に、良好な入射角度依存性を有するルーバー構造を得ることが困難になる場合があるためである。また、異方性光拡散フィルムの厚さ方向におけるルーバーの長さが不十分になり、光拡散性を示さなくなる場合があるためである。
したがって、（Ａ）成分としての特定の（メタ）アクリル酸エステルの含有量を、（Ｂ）成分としてのウレタン（メタ）アクリレート１００重量部に対して、４０〜３００重量部の範囲内の値とすることがより好ましく、５０〜２００重量部の範囲内の値とすることがさらに好ましい。
【００４８】
３．（Ｂ）成分：ウレタン（メタ）アクリレート
（１）種類
本発明の異方性光拡散フィルム用組成物は、（Ｂ）成分として、所定の構成成分に由来したウレタン（メタ）アクリレートを含むことを特徴とする。
すなわち、構成成分として下記（ａ）〜（ｃ）成分に由来し、かつ、モル比にて（ａ）成分：（ｂ）成分：（ｃ）成分＝１〜５：１：１〜５の割合で構成されたウレタン（メタ）アクリレートを含むことを特徴とする。
（ａ）脂肪族環を介してイソシアナート基を２つ含有する化合物
（ｂ）ポリアルキレングリコール
（ｃ）ヒドロキシアルキル（メタ）アクリレート
この理由は、かかる特定のウレタン（メタ）アクリレートであれば、（ａ）成分としての脂肪族環を介してイソシアナート基を２つ含有する化合物（以下、脂環式ジイソシアナートと称する。）を構成成分としていることから、各イソシアナート基の反応速度に差を設けやすいためである。
特に、ヘキサメチレンジイソシアナートのように脂肪鎖上にイソシアナート基を２つ含有する化合物（以下、脂肪族ジイソシアナートと称する。）と比較して、立体配座等の影響により、容易に、各イソシアナート基の反応速度に差を設けることができる。
したがって、例えば、（ａ）成分が（ｂ）成分とのみ反応したり、（ａ）成分が（ｃ）成分とのみ反応したりすることを抑制して、（ａ）成分を、（ｂ）成分および（ｃ）成分と確実に反応させることができ、余分な副生成物の発生を防止することができる。
その結果、異方性光拡散フィルムにおける（Ｂ）成分に由来した板状領域、すなわち、低屈折率板状領域の屈折率のばらつきを効果的に抑制することができる。
【００４９】
また、（ａ）成分としての脂環式ジイソシアナートを構成成分としていることから、得られる（Ｂ）成分としてのウレタン（メタ）アクリレートと、（Ａ）成分としての特定の（メタ）アクリル酸エステルとの相溶性を所定の範囲に低下させて、ルーバー構造をより効率よく形成することができる。
特に、トルエンジイソシアナートのように芳香環を有するジイソシアナート（以下、芳香族ジイソシアナートと称する。）と比較して、得られる（Ｂ）成分としてのウレタン（メタ）アクリレートと、（Ａ）成分としての複数の芳香環を含有する（メタ）アクリル酸エステルとの相溶性を所定の範囲に低下させて、ルーバー構造を効率よく形成することができる。
すなわち、芳香族ジイソシアナートは骨格に芳香環を有するため、得られる（Ｂ）成分としてのウレタン（メタ）アクリレートと、これと同様に骨格に芳香環を有する（Ａ）成分との相溶性が高くなり過ぎて、ルーバー構造を効率よく形成することが困難になる場合があるためである。
さらに、脂環式ジイソシアナートであれば、芳香族ジイソシアナートと比較して、得られる（Ｂ）成分としてのウレタン（メタ）アクリレートの屈折率を小さくすることができる。
すなわち、通常、分子内に芳香環を含むことで、その化合物の屈折率が上昇する傾向があるためである。
したがって、得られる（Ｂ）成分としてのウレタン（メタ）アクリレートの屈折率と、（Ａ）成分としての特定の（メタ）アクリル酸エステルの屈折率との差を大きくし、良好な入射角度依存性を有するルーバー構造をさらに効率よく形成することができる。
なお、脂肪族ジイソシアナートや芳香族ジイソシアナートを構成成分として含むウレタン（メタ）アクリレートであっても、本発明の効果を妨げない範囲内であれば、本発明の（Ｂ）成分と共存させることを制限するものではない。
【００５０】
また、（ａ）成分であるイソシアナート基を２つ含有する脂環式ジイソシアナートとしては、例えば、イソホロンジイソシアナート（ＩＰＤＩ）、２，４−および／または２，６−メチルシクロヘキサンジイソシアナート、ジシクロヘキシルメタン−４，４’−ジイソシアナート、シクロヘキシレンジイソシアナート、メチルシクロヘキシレンジイソシアナート、ビス（２−イソシアナートエチル）−４−シクロヘキシレン−１，２−ジカルボキシレート、２，５−および／または２，６−ノルボルナンジイソシアナート、ダイマー酸ジイソシアナート（ＤＤＩ）等が好ましく挙げられる。
中でも、２つのイソシアナート基の反応速度の差が大きいことから、イソホロンジイソシアナート（ＩＰＤＩ）であることが、特に好ましい。
【００５１】
また、ウレタン（メタ）アクリレートを形成する成分のうち、（ｂ）成分であるポリアルキレングリコールとしては、例えば、ポリエチレングリコール、ポリプロピレングリコール、ポリブチレングリコール、ポリヘキシレングリコール等が挙げられ、中でも、ポリプロピレングリコールであることが、特に好ましい。
この理由は、ポリプロピレングリコールであれば、粘度が低いことから無溶剤で取り扱うことができるためである。
また、ポリプロピレングリコールであれば、（Ｂ）成分を硬化させた際に、当該硬化物における良好なソフトセグメントとなり、異方性光拡散フィルムのハンドリング性や実装性を、効果的に向上させることができるためである。
なお、（Ｂ）成分の重量平均分子量は、（ｂ）成分の重量平均分子量により調節することができる。ここで、（ｂ）成分の重量平均分子量は、通常、２，３００〜１９，５００であり、好ましくは４，３００〜１４，３００であり、特に好ましくは６，３００〜１２，３００である。
【００５２】
また、ウレタン（メタ）アクリレートを形成する成分のうち、（ｃ）成分であるヒドロキシアルキル（メタ）アクリレートとしては、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート等が挙げられる。
また、得られるウレタン（メタ）アクリレートの重合速度を低下させ、所定のルーバー構造をより効率的に形成する観点から、特に、ヒドロキシアルキルメタクリレートであることがより好ましく、２−ヒドロキシエチルメタクリレートであることがさらに好ましい。
【００５３】
また、（ａ）〜（ｃ）成分によるウレタン（メタ）アクリレートの合成は、常法に従って実施することができる。
このとき、（ａ）〜（ｃ）成分の配合割合を、モル比にて（ａ）成分：（ｂ）成分：（ｃ）成分＝１〜５：１：１〜５の割合とすることを特徴とする。
この理由は、かかる配合割合とすることにより、（ｂ）成分の有する２つの水酸基に対してそれぞれ（ａ）成分の有する一方のイソシアナート基が反応して結合し、さらに、２つの（ａ）成分がそれぞれ有するもう一方のイソシアナート基に対して、（ｃ）成分の有する水酸基が反応して結合したウレタン（メタ）アクリレートを効率的に合成することができるためである。
したがって、（ａ）〜（ｃ）成分の配合割合を、モル比にて（ａ）成分：（ｂ）成分：（ｃ）成分＝１〜３：１：１〜３の割合とすることがより好ましく、２：１：２の割合とすることがさらに好ましい。
【００５４】
（２）重量平均分子量
また、（Ｂ）成分としてのウレタン（メタ）アクリレートの重量平均分子量を、３，０００〜２０，０００の範囲内の値とすることを特徴とする。
この理由は、（Ｂ）成分としてのウレタン（メタ）アクリレートの重量平均分子量を所定の範囲とすることにより、（Ｂ）成分の重合速度をさらに低下させて、（Ａ）成分および（Ｂ）成分が共重合することをより効果的に防ぎ、所定のルーバー構造を備えた異方性光拡散フィルムを、さらに効率的に得ることができるためである。
すなわち、（Ｂ）成分の重量平均分子量が３，０００未満の値となると、（Ｂ）成分の重合速度が速くなって、（Ａ）成分の重合速度に近くなり、（Ａ）成分との共重合が生じ易くなる結果、ルーバー構造を効率よく形成することが困難になる場合があるためである。一方、（Ｂ）成分の重量平均分子量が２０，０００を超えた値となると、（Ａ）成分に由来した板状領域および（Ｂ）成分に由来した板状領域が交互に延在したルーバー構造を形成することが困難になったり、（Ａ）成分との相溶性が過度に低下して、塗布段階で（Ａ）成分が析出する場合があるためである。
したがって、（Ｂ）成分としてのウレタン（メタ）アクリレートの重量平均分子量を、５，０００〜１５，０００の範囲内の値とすることがより好ましく、７，０００〜１３，０００の範囲内の値とすることがさらに好ましい。
なお、（Ｂ）成分の重量平均分子量は、ゲルパーミエーションクロマトグラフィー（ＧＰＣ）を用いて測定することができる。
また、本発明の異方性光拡散フィルム用組成物は、ルーバー構造における屈折率の低い板状領域を形成するオリゴマー成分として、（Ｂ）成分としてのウレタン（メタ）アクリレートを含むことを特徴とするが、オリゴマー成分として（Ｂ）成分を単独で含むことが好ましい。
この理由は、このように構成することにより、ルーバー構造における（Ｂ）成分に由来した板状領域、つまり屈折率の低い板状領域における屈折率のばらつきを効果的に抑制して、所定のルーバー構造を備えた異方性光拡散フィルムを、より効率的に得ることができるためである。
すなわち、（Ｂ）成分を複数用いた場合、（Ｂ）成分に由来した屈折率の低い板状領域における屈折率がばらついたり、高くなったりして、（Ａ）成分に由来した屈折率の高い板状領域との屈折率差が不均一になったり、過度に低下し易くなる場合があるためである。
【００５５】
（３）屈折率
また、（Ｂ）成分としてのウレタン（メタ）アクリレートの屈折率を１．４〜１．５の範囲内の値とすることが好ましい。
この理由は、（Ｂ）成分の屈折率をかかる範囲内の値とすることにより、ルーバー構造における（Ａ）成分に由来した板状領域と、（Ｂ）成分に由来した板状領域の屈折率との差を、より容易に調節して、所定のルーバー構造を備えた異方性光拡散フィルムを、より効率的に得ることができるためである。
すなわち、（Ｂ）成分の屈折率が１．４未満の値となると、（Ａ）成分の屈折率との差は大きくなるものの、（Ａ）成分との相溶性が極端に悪化し、ルーバー構造を形成することができないおそれがあるためである。一方、（Ｂ）成分の屈折率が１．５を超えた値となると、（Ａ）成分の屈折率との差が小さくなり過ぎて、所望の入射角度依存性を得ることが困難になる場合があるためである。
したがって、（Ｂ）成分としてのウレタン（メタ）アクリレートの屈折率を、１．４５〜１．４９の範囲内の値とすることがより好ましく、１．４６〜１．４８の範囲内の値とすることがさらに好ましい。
なお、上述した（Ｂ）成分の屈折率とは、光照射により硬化する前の（Ｂ）成分の屈折率を意味する。
また、屈折率は、例えば、ＪＩＳ  Ｋ００６２に準じて測定することができる。
【００５６】
また、上述した（Ａ）成分の屈折率と、（Ｂ）成分の屈折率との差を、０．０１以上の値とすることが好ましい。
この理由は、かかる屈折率の差を所定の範囲内の値とすることにより、光の透過と拡散において、より良好な入射角度依存性を有するとともに、光拡散入射角度領域がさらに広い異方性光拡散フィルムを得ることができるためである。
すなわち、かかる屈折率の差が０．０１未満の値となると、入射光がルーバー構造内で全反射する角度域が狭くなることから、拡散光の開き角度が過度に狭くなる場合があるためである。一方、かかる屈折率の差が過度に大きな値となると、（Ａ）成分と（Ｂ）成分の相溶性が悪化し、ルーバー構造を形成できないおそれがあるためである。
したがって、（Ａ）成分の屈折率と、（Ｂ）成分の屈折率との差を、０．０５〜０．５の範囲内の値とすることがより好ましく、０．１〜０．２の範囲内の値とすることがさらに好ましい。
なお、ここでいう（Ａ）成分および（Ｂ）成分の屈折率とは、光照射により硬化する前の（Ａ）成分および（Ｂ）成分の屈折率を意味する。
【００５７】
（４）含有量
また、（Ｂ）成分としてのウレタン（メタ）アクリレートの含有量を、異方性光拡散フィルム用組成物の全体量１００重量％に対して、２０〜８０重量％の範囲内の値とすることが好ましい。
この理由は、（Ｂ）成分の含有量が２０重量％未満の値となると、（Ａ）成分に対する（Ｂ）成分の存在割合が少なくなって、ルーバー構造における（Ｂ）成分に由来した板状領域の幅が、（Ａ）成分に由来した板状領域の幅と比較して過度に小さくなり、良好な入射角度依存性を有するルーバー構造を得ることが困難になる場合があるためである。また、異方性光拡散フィルムの厚さ方向におけるルーバーの長さが不十分になる場合があるためである。一方、（Ｂ）成分の含有量が８０重量％を超えた値となると、（Ａ）成分に対する（Ｂ）成分の存在割合が多くなって、ルーバー構造における（Ｂ）成分に由来した板状領域の幅が、（Ａ）成分に由来した板状領域の幅と比較して過度に大きくなり、逆に、良好な入射角度依存性を有するルーバー構造を得ることが困難になる場合があるためである。また、異方性光拡散フィルムの厚さ方向におけるルーバーの長さが不十分になる場合があるためである。
したがって、（Ｂ）成分としてのウレタン（メタ）アクリレートの含有量を、異方性光拡散フィルム用組成物の全体量１００重量％に対して、３０〜７０重量％の範囲内の値とすることがより好ましく、４０〜６０重量％の範囲内の値とすることがさらに好ましい。
【００５８】
４．光重合開始剤
また、本発明の異方性光拡散フィルム用組成物においては、所望により、（Ｃ）成分として、光重合開始剤を含有させることが好ましい。
この理由は、光重合開始剤を含有させることにより、異方性光拡散フィルム用組成物に対して活性エネルギー線を照射した際に、効率的に所定のルーバー構造を形成することができるためである。
ここで、光重合開始剤とは、紫外線等の活性エネルギー線の照射により、ラジカル種を発生させる化合物をいう。
【００５９】
かかる光重合開始剤としては、例えば、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノ−プロパン−１−オン、４−（２−ヒドロキシエトキシ）フェニル−２−（ヒドロキシ−２−プロピル）ケトン、ベンゾフェノン、ｐ−フェニルベンゾフェノン、４，４−ジエチルアミノベンゾフェノン、ジクロロベンゾフェノン、２−メチルアントラキノン、２−エチルアントラキノン、２−ターシャリーブチルアントラキノン、２−アミノアントラキノン、２−メチルチオキサントン、２−エチルチオキサントン、２−クロロチオキサントン、２，４−ジメチルチオキサントン、２，４−ジエチルチオキサントン、ベンジルジメチルケタール、アセトフェノンジメチルケタール、ｐ−ジメチルアミン安息香酸エステル、オリゴ［２−ヒドロキシ−２−メチル−１−［４−（１−メチルビニル）フェニル］プロパン等が挙げられ、これらのうち１種を単独で用いてもよいし、２種以上を組み合わせて用いてもよい。
なお、光重合開始剤を含有させる場合の含有量としては、（Ａ）成分および（Ｂ）成分の合計量１００重量％に対し、０．２〜２０重量％の範囲内の値とすることが好ましく、０．５〜１５重量％の範囲内の値とすることがより好ましく、１〜１０重量％の範囲内の値とすることがさらに好ましい。
【００６０】
５．その他の添加剤
また、本発明の効果を損なわない範囲で、適宜、その他の添加剤を添加することができる。
その他の添加剤としては、例えば、酸化防止剤、紫外線吸収剤、帯電防止剤、重合促進剤、重合禁止剤、赤外線吸収剤、可塑剤、希釈溶剤、およびレベリング剤等が挙げられる。
なお、その他の添加剤の含有量は、一般に、（Ａ）成分および（Ｂ）成分の合計量１００重量％に対して、０．０１〜５重量％の範囲内の値とすることが好ましく、０．０２〜３重量％の範囲内の値とすることがより好ましく、０．０５〜２重量％の範囲内の値とすることがさらに好ましい。
【００６１】
［第２の実施形態］
本発明の第２の実施形態は、異方性光拡散フィルム用組成物に対し活性エネルギー線を照射してなる異方性光拡散フィルムであって、異方性光拡散フィルム用組成物が、（Ａ）成分としての複数の芳香環を含有する（メタ）アクリル酸エステルと、（Ｂ）成分としてのウレタン（メタ）アクリレートと、を含む異方性光拡散フィルム用組成物であって、（Ｂ）成分としてのウレタン（メタ）アクリレートが、構成成分として下記（ａ）〜（ｃ）成分に由来し、かつ、モル比にて（ａ）成分：（ｂ）成分：（ｃ）成分＝１〜５：１：１〜５の割合で構成された化合物であるとともに、（Ａ）成分の含有量を、（Ｂ）成分１００重量部に対して、２５〜４００重量部の範囲内の値とすることを特徴とする異方性光拡散フィルムである。
（ａ）脂肪族環を介してイソシアナート基を２つ含有する化合物
（ｂ）ポリアルキレングリコール
（ｃ）ヒドロキシアルキル(メタ)アクリレート
以下、本発明の第２の実施形態を、第１の実施形態と異なる点を中心に、図５を参照しつつ、具体的に説明する。
【００６２】
１．製造方法
以下、本発明の異方性光拡散フィルムの製造方法について説明するが、本発明にかかる異方性光拡散フィルムは、言うまでもなく、以下の製造方法により限定されるものではない。
【００６３】
（１）異方性光拡散フィルム用組成物の準備工程
異方性光拡散フィルム用組成物の準備工程は、（Ａ）成分および（Ｂ）成分を含む所定の異方性光拡散フィルム用組成物を準備する工程である。
より具体的には、（Ａ）成分および（Ｂ）成分を４０〜８０℃の高温条件下にて撹拌し、均一な混合液とすることが好ましい。
また、これと同時に、混合液に対し、所望により（Ｃ）成分等その他の添加剤を添加した後、見かけ上均一になるまで撹拌しつつ、所望の粘度になるように、必要に応じて希釈溶剤をさらに加えることにより、異方性光拡散フィルム用組成物の溶液を得ることが好ましい。
なお、各成分の詳細および配合割合等については、第１の実施形態において記載した通りであるため、省略する。
【００６４】
（２）塗布工程
塗布工程は、図５（ａ）に示すように、準備した異方性光拡散フィルム用組成物を、工程シート２に対して塗布して塗布層１を形成する工程である。
工程シートとしては、プラスチックフィルム、紙のいずれも使用することができる。
このうち、プラスチックフィルムとしては、ポリエチレンテレフタレートフィルム等のポリエステル系フィルム、ポリエチレンフィルム、ポリプロピレンフィルム等のポリオレフィン系フィルム、トリアセチルセルロースフィルム等のセルロース系フィルム、およびポリイミド系フィルム等が挙げられる。
また、紙としては、例えば、グラシン紙、コート紙、およびラミネート紙等が挙げられる。
【００６５】
また、工程シートに対しては、光硬化後に、得られた異方性光拡散フィルムを工程シートから剥離し易くするために、工程シートにおける異方性光拡散フィルム用組成物の塗布面側に、剥離層を設けることが好ましい。
かかる剥離層は、シリコーン系剥離剤、フッ素系剥離剤、アルキッド系剥離剤、オレフィン系剥離剤等、従来公知の剥離剤を用いて形成することができる。
なお、工程シートの厚さは、通常、２５〜２００μｍの範囲内の値とすることが好ましい。
【００６６】
また、工程シート上に異方性光拡散フィルム用組成物を塗布する方法としては、例えば、ナイフコート法、ロールコート法、バーコート法、ブレードコート法、ダイコート法、およびグラビアコート法等、従来公知の方法により行うことができる。
なお、このとき、塗布層の厚さを、１００〜７００μｍの範囲内の値とすることが好ましい。
【００６７】
（３）光硬化工程
光硬化工程は、異方性光拡散フィルム用組成物の塗布層を光硬化させて、塗布層を異方性光拡散フィルムとする工程である。
すなわち、図５（ｂ）に示すように、工程シート２の上に形成された塗布層１に対し、照射角度の制御された直接光のみからなる活性エネルギー線５０を照射する。
より具体的には、例えば、図６（ａ）に示すように、線状の紫外線ランプ２５に集光用のコールドミラー２２が設けられた紫外線照射装置２０（例えば、市販品であれば、アイグラフィックス（株）製、ＥＣＳ−４０１１ＧＸ等）に、熱線カットフィルター２１および遮光板２３を配置することにより、照射角度の制御された直接光のみからなる活性エネルギー線５０を取り出し、工程シート２の上に形成された塗布層１に対し、照射する。
なお、線状の紫外線ランプは、塗布層１を有する工程シート２の長手方向と直行する方向を基準（０°）として、通常−８０〜８０°の範囲内の値、好ましくは−５０〜５０°の範囲内の値、特に好ましくは−３０〜３０°の範囲内の値になるように設置される。
このとき、照射光の照射角度としては、図６（ｂ）に示すように、塗布層１の表面の法線に対する角度を０°とした場合の照射角度θ３を、通常、−８０〜８０°の範囲内の値とすることが好ましい。
この理由は、照射角度θ３が−８０〜８０°の範囲外の値となると、塗布層１の表面での反射等の影響が大きくなって、十分なルーバー構造を形成することが困難になる場合があるためである。
また、照射角度θ３は、１〜８０°の幅（照射角度幅）θ３´を有していることが好ましい。
この理由は、かかる照射角度幅θ３´が１°未満の値となると、ルーバー構造の間隔が狭くなり過ぎて、異方性光拡散フィルムを得ることが困難になる場合があるためである。一方、かかる照射角度幅θ３´が８０°を超えた値となると、照射光が分散し過ぎて、ルーバー構造を形成することが困難になる場合があるためである。
従って、照射角度θ３の照射角度幅θ３´を２〜４５°の範囲内の値とすることがより好ましく、５〜２０°の範囲内の値とすることがさらに好ましい。
なお、線状光源を用いることにより、線状光源の軸方向から見た場合には実質的に平行光であり、線状光源の軸方向とは垂直な方向から見た場合には非平行な照射光を照射することができる。
【００６８】
また、照射光としては、紫外線や電子線等が挙げられるが、紫外線を用いることが好ましい。
この理由は、電子線の場合、重合速度が非常に速いため、重合過程で（Ａ）成分と（Ｂ）成分が十分に相分離できず、ルーバー構造を形成することが困難になる場合があるためである。一方、可視光等と比較した場合、紫外線の方が、その照射により硬化する紫外線硬化樹脂や、使用可能な光開始剤のバリエーションが豊富であることから、（Ａ）成分および（Ｂ）成分の選択の幅を広げることができるためである。
また、紫外線の照射条件としては、照射時のピーク照度が０．１〜５０ｍＷ／ｃｍ2の範囲内の値となるようにし、かつ、塗布層が十分に硬化する積算光量となるように行うことが好ましい。
なお、塗布層が十分に硬化する積算光量となるように、多段階で紫外線を照射することも好ましい。
また、工程シート上に形成された塗布層を、０．１〜１０ｍ／分の速度にて移動させて、紫外線照射装置による紫外線照射部分を通過させることが好ましい。
この理由は、かかる速度が０．１ｍ／分未満の値となると、量産性が過度に低下する場合があるためである。一方、かかる速度が１０ｍ／分を超えた値となると、塗布層の硬化、言い換えれば、ルーバー構造の形成よりも速く、塗布層に対する紫外線の入射角度が膜厚方向に沿って大きく変化してしまい、ルーバー構造の形成が不十分になる場合があるためである。
したがって、基材上に形成された塗布層を、０．２〜５ｍ／分の範囲内の速度にて移動させて、紫外線照射装置による紫外線照射部分を通過させることがより好ましく、０．５〜３ｍ／分の範囲内の速度にて通過させることがさらに好ましい。
なお、図５（ｃ）に示すように、光硬化工程後の異方性光拡散フィルム１０は、工程シート２を剥離することによって、最終的に使用可能な状態となる。
【００６９】
２．膜厚
また、異方性光拡散フィルムの膜厚を１００〜５００μｍの範囲内の値とすることが好ましい。
この理由は、異方性光拡散フィルムの膜厚をかかる範囲内の値とすることにより、異方性光拡散フィルムを積層することなく、単層のままで反射型液晶表示装置等に適用した場合であっても、効率的に外光を光源として利用することができ、かつ、表示される画像の鮮明度が低下したり、虹彩色が現れたりするといった問題の発生を防止することができるためである。
すなわち、かかる膜厚が１００μｍ未満の値となると、フィルム内に形成される膜厚方向におけるルーバー構造の長さが過度に短くなって、ルーバー構造内を直進してしまう入射光が増加し、十分な入射角度依存性を得ることが困難になる場合があるためである。一方、かかる膜厚が５００μｍを超えた値となると、照射光を長時間照射することになるため、量産性が過度に低下したり、照射光が、初期に形成されたルーバー構造によって拡散してしまい、所望のルーバー構造を形成することが困難になったりする場合があるためである。
したがって、異方性光拡散フィルムの膜厚を１３０〜３００μｍの範囲内の値とすることがより好ましく、１５０〜２５０μｍの範囲内の値とすることがさらに好ましい。
【００７０】
３．ルーバー構造
また、図７（ａ）〜（ｃ）に示すように、本発明の異方性光拡散フィルム１０は、（Ａ）成分に由来した板状領域１２と、（Ｂ）成分に由来した板状領域１４とが交互に延在したルーバー構造を備えるが、（Ａ）成分に由来した板状領域１２および（Ｂ）成分に由来した板状領域１４のそれぞれの幅（Ｓ１、Ｓ２）を、０．１〜１５μｍの範囲内の値とすることが好ましい。
この理由は、かかる幅が０．１μｍ未満の値となると、入射光の入射角度にかかわらず、光拡散性を示すことが困難になる場合があるためである。
一方、かかる幅が１５μｍを超えた値となると、逆に、入射光の入射角度にかかわらず、光拡散性を示すことが困難になる場合があるためである。
したがって、（Ａ）成分に由来した板状領域１２および（Ｂ）成分に由来した板状領域１４のそれぞれの幅（Ｓ１、Ｓ２）を、０．５〜１０μｍの範囲内の値とすることがより好ましく、１〜５μｍの範囲内の値とすることがさらに好ましい。
【００７１】
また、ルーバー構造における初期傾斜角θ４を、０〜８０°の範囲内の値とすることが好ましい。
この理由は、かかる初期傾斜角θ４が８０°を超えた値となると、入射角度依存性を示すことが困難になる場合があるためである。
したがって、ルーバー構造における初期傾斜角θ４を０〜５０°の範囲内の値とすることがより好ましい。
なお、初期傾斜角θ４とは、図７に示すとおり入射光照射側のフィルム面の法線とルーバーとの為す角度のうち狭い側の角度をいう。
より具体的には、初期傾斜角θ４は、フィルム面方向に沿って延びるルーバー構造に対して垂直な面でフィルムを切断した場合において測定されるフィルム面の法線に対する角度を０°とした場合の板状領域の傾斜角（°）を意味する。
また、図７に示す通り、板状領域が右側に傾いているときの傾斜角を基準とし、板状領域が左側に傾いているときの傾斜角をマイナスで標記する。
さらに、本実施形態の異方性光拡散フィルム１０は、図７（ａ）に示すように膜厚方向全体にルーバー構造（膜厚方向長さＬ１）が形成されていても良いし、図７（ｂ）に示すようにフィルム１０の上端部分、下端部分の少なくともいずれか一方にルーバー構造未形成部分（膜厚方向長さＬ２）を有していてもよい。
【００７２】
また、ルーバー構造における膜厚方向の長さＬ１は、異方性光拡散フィルム１０の膜厚にもよるが、一般に、５０〜５００μｍの範囲内の値であることが好ましい。
この理由は、かかる長さが５０μｍ未満の値となると、ルーバー構造内を直進してしまう入射光が増加し、十分な入射角度依存性を得ることが困難になる場合があるためである。一方、かかる長さが５００μｍを超えた値となると、ルーバー構造内を通過する間に、光の反射や吸収等の損失が生じる場合があるためである。
したがって、ルーバー構造における膜厚方向Ｌ１の長さを、１３０〜３００μｍの範囲内の値とすることがより好ましく、１５０〜２５０μｍの範囲内の値とすることがさらに好ましい。
また、ルーバー構造が形成されない上下端部分の幅Ｌ２は、異方性光拡散フィルム１０の膜厚にもよるが、一般に、０〜２００μｍの範囲内の値であることが好ましく、０〜１００μｍの範囲内の値であることが好ましく、０〜５０μｍの範囲内の値であることがさらに好ましい。
また、図７（ｃ）に示すように、ルーバー構造が屈曲していることも好ましい。
この理由は、ルーバー構造が屈曲していることにより、ルーバー構造内を直進してしまう入射光を減少させて、光拡散の均一性を向上させることができるためである。
なお、このような屈曲したルーバー構造は、異方性光拡散フィルム用組成物の光硬化を行う際に、照射光の照射角度を変化させながら光を照射することによって得ることができるが、（Ａ）成分および（Ｂ）成分の種類にも大きく依存する。
【００７３】
また、ルーバー構造における（Ａ）成分に由来した板状領域の屈折率を１．５〜１．７の範囲内の値とすることが好ましい。
この理由は、（Ａ）成分に由来した板状領域の屈折率が１．５未満の値となると、（Ｂ）成分に由来した板状領域の屈折率との差が小さくなり過ぎて、所望の異方性を得ることが困難になる場合があるためである。一方、（Ａ）成分に由来した板状領域の屈折率が１．７を超えた値となると、（Ｂ）成分との相溶性が過度に低くなる場合があるためである。
したがって、ルーバー構造における（Ａ）成分に由来した板状領域の屈折率を１．５２〜１．６５の範囲内の値とすることがより好ましく、１．５５〜１．６の範囲内の値とすることがさらに好ましい。
なお、屈折率は、例えば、ＪＩＳ  Ｋ００６２に準じて測定することができる。
【００７４】
また、ルーバー構造における（Ｂ）成分に由来した板状領域の屈折率を１．４〜１．５の範囲内の値とすることが好ましい。
この理由は、（Ｂ）成分に由来した板状領域の屈折率が１．４未満の値となると、得られる異方性光拡散フィルムの剛性を低下させる場合があるためである。一方、（Ｂ）成分に由来した板状領域の屈折率が１．５を超えた値となると、（Ａ）成分に由来した板状領域の屈折率との差が小さくなり過ぎて、所望の異方性を得ることが困難になる場合があるためである。
したがって、ルーバー構造における（Ｂ）成分に由来した板状領域の屈折率を１．４２〜１．４８の範囲内の値とすることがより好ましく、１．４４〜１．４６の範囲内の値とすることがさらに好ましい。
なお、屈折率は、例えば、ＪＩＳ  Ｋ００６２に準じて測定することができる。
【００７５】
また、本実施形態の異方性光拡散フィルムにおいては、ルーバー構造における（Ａ）成分に由来した板状領域の屈折率と、（Ｂ）成分に由来した板状領域の屈折率との差を、０．０１以上の値とすることが好ましい。
この理由は、かかる屈折率の差が０．０１未満の値となると、入射光がルーバー構造内で全反射する角度域が狭くなることから、拡散光の開き角度が過度に狭くなる場合があるためである。
したがって、ルーバー構造における（Ａ）成分に由来した板状領域の屈折率と、（Ｂ）成分に由来した板状領域の屈折率との差を、０．０３以上の値とすることがより好ましい。
なお、屈折率の差は大きい程好ましいが、０．１程度が上限であると考えられる。
【００７６】
４．用途
また、図８に示すように、本発明の異方性光拡散フィルムを、反射型液晶表示装置１００に用いることが好ましい。
この理由は、本発明の異方性光拡散フィルムであれば、外光を効率的に透過させて液晶表示装置の内部に取り込み、かつ、その光を光源として利用できるように、効率的に拡散させることができるためである。
したがって、本発明の異方性光拡散フィルムは、ガラス板（１０４、１０８）および液晶１０６、並びに、鏡面反射板１０７等からなる液晶セル１１０の上面、あるいは下面に配置して、反射型液晶表示装置１００における光拡散板１０３として使用することが好ましい。
【実施例】
【００７７】
以下、実施例を参照して、本発明をさらに詳細に説明する。
【００７８】
［実施例１］
１．（Ｂ）成分の合成
容器内に、（ｂ）成分としての重量平均分子量９，２００のポリプロピレングリコール（ＰＰＧ）１モルに対して、（ａ）成分としてのイソホロンジイソシアナート（ＩＰＤＩ）２モル、および（ｃ）成分としての２−ヒドロキシエチルメタクリレート（ＨＥＭＡ）２モルを収容した後、常法に従って重合させ、重量平均分子量９，９００のポリエーテルウレタンメタクリレートを得た。
【００７９】
なお、ＰＰＧおよびポリエーテルウレタンメタクリレートの重量平均分子量は、ゲルパーミエーションクロマトグラフィー（ＧＰＣ）にて、下記条件に沿って測定したポリスチレン換算値である。
・ＧＰＣ測定装置：東ソー（株）製、ＨＬＣ−８０２０
・ＧＰＣカラム  ：東ソー（株）製（以下、通過順に記載）
ＴＳＫ  ｇｕａｒｄ  ｃｏｌｕｍｎ  ＨＸＬ−Ｈ
ＴＳＫ  ｇｅｌ  ＧＭＨＸＬ（×２）
ＴＳＫ  ｇｅｌ  Ｇ２０００ＨＸＬ
・測定溶媒      ：テトラヒドロフラン
・測定温度      ：４０℃
【００８０】
２．異方性光拡散フィルム用組成物の調製
次いで、得られた（Ｂ）成分としての重量平均分子量９，９００のポリエーテルウレタンメタクリレート１００重量部に対し、（Ａ）成分としての下記式（３）で表わされる重量平均分子量２６８のｏ−フェニルフェノキシエチルアクリレート（新中村化学（株）製、ＮＫエステル  Ａ−ＬＥＮ−１０）１００重量部と、（Ｃ）成分としての２−ヒドロキシ−２−メチルプロピオフェノン１０重量部とを添加した後、８０℃の条件下にて加熱混合を行い、異方性光拡散フィルム用組成物を得た。
ここで、（Ａ）成分および（Ｂ）成分の屈折率は、アッベ屈折計（アタゴ（株）製、品名：アッベ屈折計ＤＲ−Ｍ２、光源：Ｎａ光源、波長：５８９ｎｍ）により、ＪＩＳ  Ｋ００６２に準じて測定した。
なお、以下において、式（３）で表わされる化合物をビフェニル−１と称する場合がある。
【００８１】
【化６】
0005996183.tif 000007
【００８２】
３．異方性光拡散フィルム用組成物の塗布
次いで、得られた異方性光拡散フィルム用組成物を、工程シートとしてフィルム状の透明ポリエチレンテレフタレートフィルム（以下、ＰＥＴと称する。）に対して、アプリケーターを用いて塗布し、膜厚２５０μｍの塗布層を得た。
【００８３】
４．塗布層の光硬化
次いで、図６に示すような線状の高圧水銀ランプに集光用のコールドミラーが付属した紫外線照射装置（アイグラフィックス（株）製、ＥＣＳ−４０１１ＧＸ）を準備した。
次いで、熱線カットフィルター枠上に遮光板を設置し、塗布層の表面に照射される紫外線が、線状の紫外線ランプの長手方向から見たときの塗布層およびＰＥＴからなる積層体の法線方向を０°とした場合に、ランプからの直接の紫外線の照射角度（図６（ｂ）のθ３が０〜１０°の範囲（照射角度幅θ３´＝１０°）となるように設定した。
このとき、塗布層からのランプの高さは２９０ｍｍとし、ピーク照度は９ｍＷ／ｃｍ2となるように設定した。
また、遮光板等での反射光が、照射機内部で迷光となり、塗布層の光硬化に影響を及ぼすことを防ぐため、コンベア付近にも遮光板を設け、ランプから直接発せられる紫外線のみが、塗布層に対して照射されるように設定した。
次いで、コンベアにより、塗布層を図６における右方向に、０．２ｍ／分の速度にて移動させながら紫外線を照射し、膜厚が２５０μｍの異方性光拡散フィルムを得た。
なお、異方性光拡散フィルムの膜厚は、定圧厚さ測定器（宝製作所（株）製、テクロック  ＰＧ−０２Ｊ）を用いて測定した。
また、該異方性光拡散フィルムの断面を光学デジタル顕微鏡（キーエンス（株）製）により観察したところ、照射光が最初に当たるフィルム面側のルーバー構造の傾斜角（初期傾斜角）は６．５°であり、ルーバー構造の膜厚方向の長さ（図７（ｂ）のＬ１）は２００μｍであった。
【００８４】
５．評価
（１）測定による入射角度依存性の評価
変角測色計（スガ試験機（株）製、ＶＣ−２）を用いて、得られた異方性光拡散フィルムの下方より、当該フィルムに対して、光を入射させた（Ｃ光源、視野角２°）。
次いで、異方性光拡散フィルムにより拡散された拡散光の明度（％）を、角度５°ごとに測定した。
次いで、隣接する測定点同士の明度の差が１０％未満となる両端の測定点の間の角度範囲を拡散領域とし、当該角度領域の角度幅を、拡散光の開き角度（°）とした。
また、入射光の入射角が０°の場合における拡散領域、当該拡散領域における明度の平均値、並びに、当該平均値と、拡散領域における明度の最大値および最小値との差の絶対値を、それぞれ表１に示す。
【００８５】
また、入射光の入射角を連続的に変化させて、それぞれの入射角における拡散光の開き角度を測定し、当該拡散光の開き角度が１０°以上であるような入射角度の範囲を、光拡散入射角度領域とした。得られた結果を表１に示す。
なお、拡散光の開き角度の値が大きい程、そのときの入射角にて入射した入射光が異方性光拡散フィルムによって有効に拡散したことを意味する。
逆に、拡散光の開き角度が小さい程、そのときの入射角にて入射した光が異方性光拡散フィルムをそのまま透過し、拡散しなかったことを意味する。
また、実施例１、３および４について、横軸に異方性光拡散フィルムに対する入射角（°）を横軸に採り、拡散光の開き角度（°）を縦軸に採ってなる特性曲線を、それぞれ図９に示す。
なお、例えば、実施例１の場合のように、特性曲線上に拡散光の開き角度が１０°の時の測定プロットが存在しない場合には、特性曲線（外挿線）と、拡散光の開き角度＝１０°の直線との交点における入射角（°）の値から光拡散入射角度領域の値を得た。
【００８６】
（２）目視による異方性の評価
（２）−１  光拡散性
５人のパネラーが、異方性光拡散フィルムの正面（拡散方向）から、当該フィルムを介して、その反対側の様子を目視した場合における見え方を、下記基準に沿って評価し、目視による光拡散性の評価とした。得られた結果を、表１に示す。
Ａ：５人中５人が、十分な不透明性を有すると判断した。
Ｂ：５人中３〜４人が、十分な不透明性を有すると判断した。
Ｃ：５人中３〜５人が、不透明性は劣るものの、不透明性自体は有すると判断した。
Ｄ：５人中３〜４人が、不透明性を有さないと判断した。
Ｅ：５人中５人が、不透明性を有さないと判断した。
【００８７】
（２）−２  光透過性
５人のパネラーが、異方性光拡散フィルムの斜め４５°方向（透過方向）から、当該フィルムを介して、その反対側の様子を目視した場合における見え方を、下記基準に沿って評価し、目視による光透過性の評価とした。得られた結果を、表１に示す。
◎：５人中５人が、完全に透明かつ無着色と判断した。
○：５人中３〜４人が、完全に透明かつ無着色と判断した。
△：５人中３〜４人が、白濁もしくは黄色を呈していると判断した。
×：５人中５人が、白濁もしくは黄色を呈していると判断した。
【００８８】
［実施例２］
実施例２では、（ｂ）成分を重量平均分子量が実施例１の場合よりも小さいＰＰＧに変更することにより、（Ｂ）成分としてのポリエーテルウレタンメタクリレートの重量平均分子量を６，１００に変えたほかは、実施例１と同様に異方性光拡散フィルム用組成物を調製して、異方性光拡散フィルムを製造し、評価した。得られた結果を、表１に示す。
【００８９】
［実施例３］
実施例３では、（ｂ）成分を重量平均分子量が実施例１の場合よりも大きいＰＰＧに変更することにより、（Ｂ）成分としてのポリエーテルウレタンメタクリレートの重量平均分子量を１４，５００に変えたほかは、実施例１と同様に異方性光拡散フィルム用組成物を調製して、異方性光拡散フィルムを製造し、評価した。得られた結果を、表１に示す。
【００９０】
［実施例４］
実施例４では、（Ａ）成分の添加量を、（Ｂ）成分１００重量部に対して、６０重量部とし、（Ｃ）成分の添加量を２０重量部としたほかは、実施例１と同様に異方性光拡散フィルム用組成物を調製して、異方性光拡散フィルムを製造し、評価した。得られた結果を、表１に示す。
【００９１】
［実施例５］
実施例５では、（Ａ）成分の添加量を、（Ｂ）成分１００重量部に対して、１５０重量部としたほかは、実施例１と同様に異方性光拡散フィルム用組成物を調製して、異方性光拡散フィルムを製造し、評価した。得られた結果を、表１に示す。
【００９２】
［参考例６］
参考例６では、（Ｂ）成分を合成する際に、（ｃ）成分として２−ヒドロキシエチルアクリレート（ＨＥＡ）を用い、（Ｃ）成分の添加量を、（Ｂ）成分１００重量部に対し、２０重量部としたほかは、実施例１と同様に異方性光拡散フィルム用組成物を調製して、異方性光拡散フィルムを製造し、評価した。得られた結果を、表１に示す。
【００９３】
［参考例７］
参考例７では、異方性光拡散フィルムの膜厚を５００μｍとしたほかは、参考例６と同様に異方性光拡散フィルム用組成物を調製して、異方性光拡散フィルムを製造し、評価した。得られた結果を、表１に示す。
【００９４】
［参考例８］
参考例８では、（Ｃ）成分の添加量を、（Ｂ）成分１００重量部に対して４重量部に変えるとともに、異方性光拡散フィルムの膜厚を５００μｍとしたほかは、参考例６と同様に異方性光拡散フィルム用組成物を調製して、異方性光拡散フィルムを製造し、評価した。得られた結果を、表１に示す。
【００９５】
［参考例９］
参考例９では、（Ｃ）成分の添加量を、（Ｂ）成分１００重量部に対して２重量部に変えるとともに、異方性光拡散フィルムの膜厚を５００μｍとしたほかは、参考例６と同様に異方性光拡散フィルム用組成物を調製して、異方性光拡散フィルムを製造し、評価した。得られた結果を、表１に示す。
【００９６】
［実施例１０］
実施例１０では、（Ａ）成分を下記式（４）で表わされる重量平均分子量３１２のｏ−フェニルフェノキシエトキシエチルアクリレートを用いたほかは、実施例１と同様に異方性光拡散フィルム用組成物を調製して、異方性光拡散フィルムを製造し、評価した。得られた結果を、表１に示す。
なお、以下において、式（４）で表わされる化合物をビフェニル−２と称する場合がある。
【００９７】
【化７】
0005996183.tif 000008
【００９８】
［実施例１１］
実施例１１では、（Ａ）成分をビフェニル１およびビフェニル２の５０：５０（重量比）の混合物としたほかは、実施例１と同様に異方性光拡散フィルム用組成物を調製して、異方性光拡散フィルムを製造し、評価した。得られた結果を、表１に示す。
【００９９】
［比較例１］
比較例１では、（Ｂ）成分を２−アクリロイルオキシエチルサクシネート（重量平均分子量：２１６）（新中村化学（株）製、ＮＫエステル  Ａ−ＳＡ）に変え、（Ｃ）成分の添加量を、（Ｂ）成分１００重量部に対し、２０重量部にするとともに、異方性光拡散フィルムの膜厚を５００μｍとしたほかは、実施例１と同様に異方性光拡散フィルム用組成物を調製して、異方性光拡散フィルムを製造し、評価した。得られた結果を、表１に示す。
【０１００】
［比較例２］
比較例２では、（Ｂ）成分としてのポリエーテルウレタンメタクリレートを合成する際に、（ｃ）成分として２−ヒドロキシエチルアクリレート（ＨＥＡ）を用いるとともに、ポリエーテルウレタンメタクリレートの重量平均分子量を７４０に変え、さらに、異方性光拡散フィルムの膜厚を５００μｍとしたほかは、実施例１と同様に異方性光拡散フィルム用組成物を調製して、異方性光拡散フィルムを製造し、評価した。得られた結果を、表１に示す。
【０１０１】
【表１】
0005996183.tif 000009
【産業上の利用可能性】
【０１０２】
以上、詳述したように、本発明によれば、複数の芳香環を含有する（メタ）アクリル酸エステルと、所定の構成成分からなり、かつ、所定の重量平均分子量を有するウレタン（メタ）アクリレートと、を所定の割合で配合した後、光硬化することにより、良好な入射角度依存性を有する異方性光拡散フィルムを得ることができるようになった。
より具体的には、光の透過と拡散において良好な入射角度依存性を有するとともに、光拡散入射角度領域が広い異方性光拡散フィルムを得ることができるようになった。
したがって、本発明の異方性光拡散フィルム用組成物等は、反射型液晶表示装置における光制御膜の他、視野角制御フィルム、視野角拡大フィルム、さらにはプロジェクション用スクリーンにも適用することができ、これらの高品質化に著しく寄与することが期待される。
【符号の説明】
【０１０３】
１：塗布層、２：工程シート、１０：異方性光拡散フィルム、１２：（Ａ）成分に由来した比較的屈折率の高い板状領域、１４：（Ｂ）成分に由来した比較的屈折率の低い板状領域、２０：紫外線照射装置、２１：熱線カットフィルター、２２：コールドミラー、２３：遮光板、２５：線状の紫外線ランプ、５０（５２、５４、５６）：入射光（活性エネルギー線）、１００：反射型液晶表示装置、１０１：偏光板、１０２：位相差板、１０３：光拡散板、１０４：ガラス板、１０５：カラーフィルター、１０６：液晶、１０７：鏡面反射板、１０８：ガラス板、１１０：液晶セル
【図１】
0005996183.tif 000010
【図２】
0005996183.tif 000011
【図３】
0005996183.tif 000012
【図４】
0005996183.tif 000013
【図５】
0005996183.tif 000014
【図６】
0005996183.tif 000015
【図７】
0005996183.tif 000016
【図８】
0005996183.tif 000017
【図９】
0005996183.tif 000018
【図１０】
0005996183.tif 000019